FR 2578860 A1 19860919 FR 8504008 A 19850315 La présente demande a pour objet un fil texturé, plus exactement un fil obtenu par cotexturation d'au moins deux filaments continus multifilamentaires dont l'un est en matériau synthétique et l'autre en matériau artificiel. La présente demande a aussi pour objet un procédé pour la réalisation de ce fil et les articles textiles faciles d'entretien et de toucher naturel réalisés à partir de ce fil. Les filaments continus multifilamentaires qu'ils soient de nature cellulosique artificielle, telle que rayonne, ou synthétiques tels que ceux à base de polyamide, polyester, polyoléfine, polychlorure de vinyle, etc.., sont bien connus et permettent la réalisation d'articles textiles tissés ou tricotés utilisés entre autres dans l'industrie du vêtement. Toutefois, les articles réalisés à partir de fils continus cellulosiques artificiels, s'ils ont un toucher agréable, naturel, n'en présentent pas moins des difficultés d'entretien, en particulier il est déconseillé de les traiter à l'humide pour leur nettoyage. Par contre, les articles textiles réalisés à partir de fils continus synthétiques sont faciles d'entretien à sec ou à l'humide, mais leur aspect, toucher, sont relativement froids et, sans traitement, ils dégagent de l'électricité statique par frottement. Dans l'industrie du vêtement telle que sur- ou sousvêtements, les fils continus synthétiques sont souvent utilisés sous forme texturée, généralement par le procédé de texturation fausse-torsion. Malheureusement, compte tenu de sa mauvaise faculté de prise de torsion et de sa faible thermoplasticité, il est difficile de texturer un filament continu artificiel. I1 a pu être associé sous forme de fil à même, ou par torsion, un fil artificiel et un fil synthétique, malheureusement cette association laisse apparattre distinctement les deux composants. Si l'on désire une association intime, elle est réalisable par mélange intime des deux constituants artificiel et synthétique sous forme de fibres coupées et traitement selon les procédés classiques de filature pour obtenir un filé de fibre (par exemple mélange fibranne/polyester, fibranne/polyamide ou polychlorure de vinyle), il a été aussi proposé des mélanges intimes par entrelacement de fils continus. La demanderesse a trouvé qu'il était possible de réaliser un fil texturé à au moins deux constituants sous forme de filaments continuos, dont l'un est artificiel, et obtenir ainsi à terme des articles textiles satisfaisants au regard des propriétés évoquées précédemment. La présente demande a pour objet un fil cotexturé textile obtenu par procédé fausse-torsion à partir d'au moins deux filaments continuos, caractérisé en ce qu'au moins un des filaments continus multifilamentaires est en matière textile synthétique texturée et en ce que l'autre est constitué par au moins un filament continu multifilamentaire en matière textile cellulosique artificielle, le fil cotexturé étant entrelacé, et présentant un facteur de cohésion de 80 à 110 noeuds au mètre. La présente demande concerne aussi un procédé de fabrication du fil cotexturé ci-dessus, caractérisé en ce que les deux fils alimentent en même temps, une machine de texturation faussetorsion fixée, la température des fours étant inférieure à celle de dégradation du textile artificiel utilisé, généralement inférieure à 1800C ; le fil passant dans une buse d'entrelacement située avant la zone de fixation ou après le deuxième four, puis repris ensuite par des galets et renvidé sur des moyens connus. La pression de l'air dans la buse d'entrelacement est généralement comprise entre 0,8 et 4 bars, il est possible d'employer d'autres fluides que l'air. Les filaments synthétiques utilisés sont généralement à base de polyamide (tel que polycondensat d'hexaméthylêne diamine et d'acide adipique) et de polyester (tel que polytéréphtalate d'éthylène glycol), en ce qui concerne les filaments artificiels, ce sont de préférence les filaments de rayonne. Les filaments alimentés synthétiques sont, soit étirés de façon classique, soit de type pré-orienté. La fausse-torsion est réalisée indifféremment au moyen d'un dispositif de fausse-torsion à brochettes, ou en utilisant un moyen à friction. Le matériel utilisé est le matériel habituellement employé pour la texturation des fils synthétiques. Pour la mise en oeuvre préférentielle du procédé, on utilise un moyen de fausse-torsion à brochettes, les deux fils, en provenance de bobines d'alimentation alimentent en même temps la machine, la température du premier four étant comprise entre 150 et 1800C, ils passent ensuite dans le dispositif fausse-torsion puis dans le deuxième four dans lequel ils sont alimentés avec une vitesse de suralimentation de 2 à 10 % par rapport à l'alimentation initiale, le deuxième four est maintenu comme le premier à une température comprise entre 150 et 1800C ; le fil passe ensuite à la sortie du deuxième four dans une buse d'entrelacement, la vitesse du fil dans la zone d'entrelacement est généralement inférieure à 3 % de celle du fil à la sortie du deuxième four.Le fil entrelacé est repris ensuite par des délivreurs puis renvidé sur un support avec une vitesse de réception légèrement inférieure d'au plus de 4 % à la vitesse de sortie de la buse. Selon le matériel de texturation employé, la buse d'entrelacement est située après ou avant la zone de fixation. Dans le cas d'emploi de fils pré-orientés, le fil est considéré du point de vue des réglages de texturation comme un fil orienté et ne subit pas ou peu d'étirage dans la zone de texturation. Bien que passant ensemble dans la machine de texturation, on constate que seul le filament synthétique est texturé, toutefois, ainsi qu'il est revendiqué, les deux fils sont mélangés, l'Imbri- cation des multifilaments est bonne. Le facteur de cohésion est compris entre 80 et 110 noeuds au metre, de préférence 90 et 100 noeuds au mètre. Le fil obtenu peut être utilisé en tissage ou en tricotage. Le tricotage des fils cotexturés s'effectue sans difficulté que l'on réalise du jersey, de l'interiock, de la côte fine ou du piqué RODIER. En ce qui concerne la teinture, il est possible de réaliser soit une double teinture en teignant les deux constituants simultanément dans un même bain ou en deux étapes, soit en réservant un des deux constituants. Afin d'éviter l'effet torque, généralement constaté sur tricot Jersey, il est recommandé de tricoter alternativement des fils de torsion Z et des fils de torsion S. Les fils cotexturés peuvent être mats ou briliants, la proportion des deux constituants varie selon le but recherché ultérieurement sous forme de vêtement, toutefois, on devra faire en sorte que la quantité de textile cellulosique artificiel employée permette une facilité d'entretien à sec et à I'humide, une antistaticité des articles, un toucher naturel, une stabilité au porter, permettant ainsi de lier les avantages des textiles naturels et synthétiques. Bien qu'indiqué préférentiellement par fausse-torsion fixée, le procédé peut etre utilisé avec du matériel fausse-torsion classique. Les exemples suivants illustrent la présente demande sans la limiter. Exemples i à 5 - Les exemples 1 à 5 concernent des fils cotexturés à base de fil continu rayonne viscose et, soit un fil continu en poly téréphtalate d'éthylène glycol (polyester), soit un fil continu en polycondensat dthexaméthylène diamine sur acide adipique (nylon 6.6). Les fils, dont les caractéristiques d'origine sont indiquées dans le tableau I ci-après, sont obtenus par cotexturation sur matériel A.R.C.T. 480 (ATELIERS ROANNAIS DE CONSTRUCTIONS TEXTILES) avec dispositif fausse-torsion brochettes, type de brochette : broche bigalet, brochette diamètre 2 mm, diabolo non excentré ; la buse d'entrelacement utilisée est une buse avec 3 jets convergents, alimentée par de l'air sous pression ; les conditions de cotexturation sont indiquées dans le tableau II ci-après. Les fils obtenus ont été cotexturés sans difficulté et casse de brins. Ils sont ensuite tricotés et teints, on trouvera, dans le tableau III ci-après, les indications concernant les armures de tricotage, les coloris, le poids au mètre-carré, le retrait au lavage classique. TABLEAU I Fils d'origine EX 1 . 54/13 dtex polyamide pré-orienté EX 1 : 56/25 dtex viscose brillante (cops) 109 dtex EX 2 : 50/44 dtex polyester (filage étirage intégré) 114 dtex 56/25 dtex viscose brillante (cops) EX 3 . 50/22 dtex polyester (filage étirage intégré) 116 dtex 56/25 dtex viscose brillante (cops) EX 4 : 80/20 dtex polyamide pré-orienté 160 dtex 84/25 dtex viscose brillante 1I0/34 dtex polyamide brillant MLB (multilobé EX 5 : brillant) 226 dtex 110/33 dtex viscose mate T A B L E A U Il CONDITIONS DE COTEXTURATION REFERENCE EX 1 EX 2 EX 3 EX 4 EX 5 TITRE (dtex) 109 114 116 160 226 / brins /38 /69 /47 /47 /6 VITESSE D'ALIMENTATION 87 89 86 89 94 (m/min) VITESSE BROCHE (trs/min) 234000 234000 234000 211000 183000 TORSION DU FIL (trs/m) 2610 2610 2698 2281 1920 TAUX D'RETIRAGE 1,03 1,01 1,01 1,03 1,01 RETRAIT OVERFEED (%) 6 6 6 6 6 2ème FOUR ETIRAGE DANS LA ZONE 0,95 1 2 0,95 1 D'ENTRELACEMENT (%) RETRAIT OVERFEED 2,3 2,3 2,3 2,3 2,3 RECEPTION (X) TEMPERATURE 160 170 170 170 170 ler FOUR ( C) TEMPERATURE 170 170 170 170 170 2eme FOUR ( C) PRESSION BUSES (Bars) 1,8 1,5 1 2 1,2 VITESSE DE RENVIDAGE 83 83 84 85 88 (m/min) T A 13 L E A U III RESULTATS SUR TRICOTS TITRE TRICOTAGE TEINTURE RETRAIT AU LAVAGE %: POIDS (dtex) Long LarGe m2 EX 1 Jersey Canari 9 l'unisson 9 5,7 102,2 109 (allongt) nterîock- Nylon huppé Viscose beige clair EX 2 Jersey PET réservé Viscose violet pastel 114 Interlock Bleu roi 5,4 151,2 à l'unisson (allongt) COte fine Blanchiment et 5,2 5,4 113,2 azurage EX 3 Jersey Double teinture 5,2 3,3 91,9 alouette 116 Interlock Bleu roi à l'unisson Côte fine Blanchiment et 4,3 4,1 . 124,8 azurage EX 4 Jersey Canari l'unisson 160 Interlock Nylon bleu Viscose réservée 5,4 1,4 201,4 (allongt) Piqué Nylon canari 6 de retrait 213,7 Rodier Viscose huppée 1,2 9 (allongt 1,2:: EX 5 Jersey Nylon bleu Viscose huppee 226 Piqué Nylon violet bleu 7,6 de retrait 245,3 Rodier Viscose violet 1,6 à (allongt 3) Exemple 6 On réalise un fil cotexturé sur machine fausse-torsion fixée de marque A.R.C.T. 190 en utilisant un moyen de fausse-torsion par friction fils utilisés - 1 fil en polyhexaméthylène adipamide pré-orienté : 98 dtex/17 brins - 1 fil en rayonne viscose : 84 dtex/25 brins conditions de texturation, la buse étant placée avant la zone de fixation. Vitesse d'alimentation du fil : 500 m/min Taux d'étirage : 3 % Retrait 2ème four : 1,5 Z Retrait réception : 3 Z Température ler four : i700C 2ème four : 1700C Pression d'air dans la buse : 2 bars Type de broche à friction - Broche Positorq 2, équipée de disques LOSNO : (diamètre 44,4 ) dans un empilage 1 + 10 + 1 Vitesse de renvidage : 478 m/min Le fil cotexturé obtenu se comporte bien lors du procédé de cotexturation, il n'y a pas de casse de brins, il est ensuite utilisé en tissage et bonneterie sans difficulté. REVENDICATIONS 1/ - Fil cotexturé par procédé fausse-torsion fixée constitué d'au moins deux filaments continus multifilamentaires, caractérisé en ce que au moins un des filaments continus multifilamentaires est en matière textile synthétique texturée et en ce que l'autre est au moins un filament continu multifilamentaire en matière cellulosique artificielle, le fil cotexturé étant entrelacé et présentant un facteur de cohésion compris entre 8Q et 110 noeuds au mètre, de préfèrence entre 90 et 100 noeuds au mètre. 2/ - Fil texturé, objet de la revendication 1, dans lequel le fil continu en matière textile synthétique texturé est en polyamide. 3/ - Fil cotexturé, objet de la revendication 2, caractérisé en ce que le polyamide est un polyhexaméthylène adipamide. 4/ - Fil texturé, objet de la revendication 2, caractérisé en ce que le fil polyamide est un fil pré-orienté. 5/ - Fil cotexturé, objet de la revendication 1, dans lequel le fil continu en matière textile synthétique est en polyester. 6/ - Fil cotexturé, objet de la revendication 4, caractérisé en ce que le polyester est un polytéréphtalate d'éthylène glycol. 7/ - Fil cotexturé > objet de la revendication 1, caractérisé en ce que le fil continu, en matière cellulosique artificielle, est en rayonne viscose. 8/ - Procédé pour la fabrication de fil cotexturé, objet de la revendication 1, caractérisé par la mise en oeuvre des étapes suivantes - alimentation en même temps de deux fils à une machine de texturation, type fausse torsion fixée, - passage des fils dans un premier four maintenu à une terpera- ture comprise entre 150 et 1800C,- - passage des fils dans un moyen fausse-torsion, - passage des fils dans un deuxième four maintenu à une tempéra- ture entre 150 et 1800C, ce passage s'effectuant avec une vitesse supérieure de 2 à 10 X par rapport à la vitesse initiale d'alimentation, - passage dans une buse d'entrelacement alimentée par de l'air maintenu à une pression comprise entre 0,8 et 4 bars, avec une vitesse d'alimentation à la buse inférieure d'au plus 3 Z à la vitesse du fil à la sortie du deuxième four, - renvidage du fil cotexturé obtenu sur un support à une vitesse au plus supérieure à 4 Z de la vitesse du fil à la -sortie de la buse. 9/ - Procédé pour la fabrication de fil cotexturé, selon la revendication 8, caractérisé en ce qu'on utilise un moyen faussetorsion à friction. 10/ - Procédé pour la fabrication de fil cotexturé selon la revendication 8, caractérisé en ce qu'on utilise un moyen faussetorsion à brochettes. 11/ - Procédé pour la fabrication de fil cotexturé selon la revendication 9, caractérisé en ce que la buse d'entrelacement est située avant la zone de fixation. 12/ - Articles textiles tissés et tricotés réalisés avec le fil, objet de la revendication 1.